(57)【要約】【課題】ＧａＮ系半導体のエピタキシャル成長において、良質の結晶を得るための最適化されたガス組成や成長条件を実現することができる化学気相成長装置を提供する。【解決手段】１つの円周上に配置された複数のサセプタ７と、サセプタ７に向けて反応ガスを供給するための複数のガス通路と、サセプタ７を加熱するための加熱手段とを有する化学気相成長装置において、加熱手段を、円環状の光源３０と、光源３０が発する光をサセプタに集光するための円環状の反射鏡３２ａ、３３ａとから構成する。【選択図】図７
2006287256.tif 000002
【特許請求の範囲】
【請求項１】
１つの円周上に配置された複数のサセプタと、
上記サセプタに向けて反応ガスを供給するための複数のガス通路と、
上記サセプタを加熱するための加熱手段とを有する化学気相成長装置において、
上記加熱手段は、円環状の光源と、上記光源が発する光を上記サセプタに集光するための円環状の反射鏡とから構成されている
ことを特徴とする化学気相成長装置。
【請求項２】
上記円環状の反射鏡の半径方向の断面が、上記円環状の光源にその一つの焦点が位置する楕円であることを特徴とする請求項１記載の化学気相成長装置。
【請求項３】
上記円環状の反射鏡の半径方向の断面が、上記円環状の光源にその焦点が位置する放物線であることを特徴とする請求項１記載の化学気相成長装置。
【請求項４】
上記加熱手段と上記サセプタがおかれている反応系とが、光を通過する光通過板によって分離されていることを特徴とする請求項１記載の化学気相成長装置。
【請求項５】
上記加熱手段の内部が不活性ガスで満たされているとともに、上記サセプタと上記光通過板との間の部分が不活性ガスで満たされていることを特徴とする請求項４記載の化学気相成長装置。
【請求項６】
上記光通過板の曇り止めを行う曇り止め手段がさらに設けられていることを特徴とする請求項４記載の化学気相成長装置。
【請求項７】
上記光通過板が石英からなることを特徴とする請求項４記載の化学気相成長装置。
【請求項８】
上記サセプタを設置するための複数の開口が設けられた円環状の回転板を有し、上記回転板上に半径の異なる２つの円筒が、上記回転板と同心に、上記複数の開口を挟むようにして設けられているとともに、上記円筒の開口が存在する側の面が光反射面を構成することを特徴とする請求項１記載の化学気相成長装置。
【発明の詳細な説明】
【技術分野】
【０００１】
この発明は、化学気相成長装置に関し、特に、有機金属化学気相成長（ＭＯＣＶＤ）装置に適用して好適なものである。
【背景技術】
【０００２】
ＩＩＩ−Ｖ族化合物半導体を用いて製造される、ＬＥＤ、半導体レーザなどの発光素子や通信用高周波トランジスタなどの素子は、シリコン（Ｓｉ）系素子とともに、現代の情報通信社会のハードウェアインフラストラクチャを構成している重要な素子である。
【０００３】
そして、ＩＩＩ−Ｖ族化合物半導体素子は、ＩＩＩ−Ｖ族化合物半導体のヘテロ接合を巧みに利用した構造によって、例えば半導体レーザなどのＳｉでは実現することができない領域において、Ｓｉ系素子と相補的な役割を担っている。
【０００４】
また、ＩＩＩ−Ｖ族化合物半導体素子などの化合物半導体素子の製造においては、ＭＥＳＦＥＴなどの単純な構造の素子を除いて、ヘテロエピタキシ技術が重要な技術となっており、基本的にはこのへテロエピタキシ技術によって支えられているといっても過言ではない。そして、このヘテロエピタキシ技術としては、分子線エピタキシ法と化学気相成長法、特に、ＭＯＣＶＤ法とが現在主な技術であり、学術的には１９６０年代より研究されている。
【０００５】
ＭＯＣＶＤ法は、ＧａＡｓ系半導体レーザの製造のためのエピタキシャル成長技術として１９８３年ごろから実用化され、現在では、一度で多数枚の基板上にエピタキシャル成長を行うＭＯＣＶＤ装置が市販されている。この多数枚基板対応のＭＯＣＶＤ装置の要素技術においても様々な方式がある。すなわち、サセプタの形状としてはバレル型やパンケーキ型などがあり、ガス流の型としては高流速横型、高速回転型、縦型ダウンフロー型などがあり、基板の載置方法としては基板をガス流の上に置くもの（フェースダウン）やガス流の下に置くもの（フェースアップ）があり、加熱方式としては高周波加熱方式、抵抗加熱方式、ランプ加熱方式などがあり、それらの要素技術が組み合わされた様々な形式のＭＯＣＶＤ装置が用いられている。
【０００６】
従来のＩＩＩ−Ｖ族化合物半導体のエピタキシャル成長に用いられるＭＯＣＶＤ装置は、ＩＩＩ族元素としてガリウム（Ｇａ）、アルミニウム（Ａｌ）またはインジウム（Ｉｎ）を使用し、Ｖ族元素としてヒ素（Ａｓ）またはリン（Ｐ）を使用しており、成長温度は高々８００℃であった。一方、近年、アンモニア（ＮＨ3 ）を原料としたＧａＮ系半導体素子が開発されており、ＧａＮ系半導体をエピタキシャル成長させるＭＯＣＶＤ装置の要求が高まってきた。
【特許文献１】特開平２−２８８６６５号公報
【特許文献２】特開平２−６１０８２号公報
【特許文献３】特開平４−９４７１９号公報
【発明の開示】
【発明が解決しようとする課題】
【０００７】
ＧａＮ系半導体のＭＯＣＶＤ装置においては、サファイアまたはＳｉＣからなる基板上に約１０００℃の温度で有機ＩＩＩ族金属とＮＨ3 とを反応させ、単結晶薄膜を成長させる。この単結晶薄膜の成長において、良質な結晶を成長させるためのガス組成や成長条件はすでに学術的に発表され、知られている。しかしながら、良質な結晶を得るための最適化されたガス組成や成長条件を実現するためのＭＯＣＶＤ装置は、個々に行われる技術開発の結果によって変更が加えられたものであり、一般にはほとんど知られていない。それらのＭＯＣＶＤ装置のうちで公知となっているものとしては、反応管構造に関するものがある（例えば、特開平２−２８８６６５号公報、特開平２−６１０８２号公報、特開平４−９４７１９号公報）。しかしながら、これらの公知技術を多数枚基板対応のＭＯＣＶＤ装置にそのまま適用するのは困難である。
【０００８】
したがって、この発明の目的は、ＧａＮ系半導体のエピタキシャル成長において、良質の結晶を得るための最適化されたガス組成や成長条件を実現することができる化学気相成長装置を提供することにある。
【課題を解決するための手段】
【０００９】
本発明者は、従来技術が有する上述の課題を解決すべく、鋭意検討を行った。以下にその概要を説明する。
【００１０】
本発明者の知見によれば、ＮＨ3 を主原料としてＧａＮ系半導体を成長させるためのＭＯＣＶＤ装置は、ＮＨ3 の化学的特性を考慮すると、Ａｓ系またはＰ系半導体を成長させるためのＭＯＣＶＤ装置とは異なる技術的思想が必要である。すなわち、ＮＨ3 を主な原料ガスとして用いてＧａＮ系半導体を成長させるようにしたＭＯＣＶＤ装置においては、ＮＨ3 の分解効率の低さ、気相中におけるＮＨ3 とＩＩＩ族原料との高速な反応、１０００℃程度の高温成長における熱対流による原料供給の困難性、原料組成（または結晶組成）の相違によってキャリアガスを最適化するための結晶成長中におけるキャリアガスの組成の変更（例えば、Ｈ2 ／Ｎ2 組成の変更）などを考慮しなければならない点で、Ａｓ系またはＰ系半導体を成長させるためのＭＯＣＶＤ装置とは異なる。これらのことを考慮して、多数枚基板対応のＭＯＣＶＤ装置に適用した例は公表されていない。
【００１１】
また、一般に、結晶の成長速度は基板表面の近傍のガスの流速に左右される。そのため、結晶を成長させる基板を例えば円周上に配置し、原料ガスを円周の中心から放出した場合、円周の中心から流出されたガス流は放射状に広がり、ガス流の上流における周長に対してその下流の周長は長くなるため、ガスの流速は低下し、結晶成長させた膜の膜厚は不均一になる。この膜厚の不均一性は基板を回転させることによって改善することができる。しかしながら、基板を回転させない状態においても基板上に結晶を均一に成長させることができなければ、基板を回転させたときのさらなる均一性を保証することはできない。したがって、基板の周辺におけるガスの流速を基板のあらゆる部分で等しくすれば、基板を回転させたときの結晶成長させた膜の膜厚のさらなる均一性を保証することができる。
すなわち、多数枚の基板上に均一に同時に化合物半導体を成長させるためには、それらの多数枚の基板のそれぞれの基板上に原料ガスを均一に供給しなければならず、そのためにはキャリアガスを多数枚の基板のそれぞれの基板のあらゆる部分において等しい流速で流さなければならない。しかしながら、従来のＭＯＣＶＤ装置においては、キャリアガスをそれぞれの基板のあらゆる部分において等しい流速で流すことは必ずしもできなかった。そこで、キャリアガスを多数枚の基板のそれぞれの基板のあらゆる部分において等しい流速で流すために、基板が保持されたサセプタの周辺において、ガス通路の上流側から下流側に向かって、断面積が増加しないように、好適には、減少するように構成するのが有効である。
【００１２】
また、熱対流によるガス流の不均一性を防ぐためには、フェースダウン方式が理想的である。しかしながら、フェースダウン方式では基板のサセプタへの取付け方式がピン（ねじ）などによる機械的な固定方式であるため、ピンなどで形成される突起により反応ガスのガス流が乱れたり、シャドー効果などが生じたりした。そして、このガス流の乱れやシャドー効果によって、ピンなどの突起の周辺部分の結晶成長が異常となり、その部分には半導体素子を形成できないなどの不良部分となっていた。また、基板の取り付けや取り外しの作業中に基板を汚したり、基板の取り付けおよび取り外しに時間を浪費してしまっていた。これらを防止するためには、サセプタに基板を固定するのにピンなどを用いないようにすればよく、そのためには結晶成長させる面を露出させるようになっている開口を有するサセプタを用いて、その開口に成長面を下側に向けた基板を載置するのが有効である。
【００１３】
また、これらの基板を加熱する加熱方式としては、大きく分けて３通りの方法がある。すなわち、上述した高周波加熱方式、抵抗加熱方式およびランプ加熱方式である。しかしながら、これらの加熱方式では、大きな一体のサセプタ上に複数の基板が配置され、その大きな一体のサセプタの全体を加熱していたため、基板と基板との間の部分もすべて加熱されてしまい、基板のみを効率的に加熱することはいずれの加熱方法においてもできなかった。
【００１４】
例えば、パンケーキ型のサセプタを用いた場合のサセプタの加熱方法では、基板を公転させるカーボンサセプタ上に基板を自転させるカーボンサセプタが複雑に組み合わされており、これらのカーボンサセプタに載せられた基板を加熱するために、まず、基板を公転させるカーボンサセプタを加熱し、その熱が基板を自転させるカーボンサセプタに熱伝導することによって、基板を自転させるカーボンサセプタを加熱している。このように、基板を加熱するために、より大面積の基板を公転させるカーボンサセプタを加熱しなければならないため、熱エネルギ効率が悪いということのみならず、基板以外の所での原料ガスの余分な分解、析出を助長してしまい、原料ガスの使用効率をも悪くしていた。したがって、大きな一体のサセプタを用いずに、かつ、基板のみを加熱して熱エネルギの効率を向上させるようにすれば、基板以外の所での原料ガスの余分な分解、析出の減少を図ることができる。そして、このためには、基板を１枚だけ支持するサセプタを１つの円周上に配置して、この円周の部分のみを加熱する加熱装置を用いるのが有効である。
【００１５】
また、従来から知られているように、ＧａＩｎＮの結晶の成長にはキャリアガスとしてのＨ2 ガスは少ない方が望ましいのに対して、ＡｌＧａＮの結晶の成長にはキャリアガスとしてのＨ2 ガスは多いほうが望ましい。そのため、半導体レーザの製造などでＧａＩｎＮ／ＡｌＧａＮの多重積層膜を成長させる場合には、Ｈ2 ガスとＮ2 ガスとの組成の切り換えを瞬時に行わなければならない。しかしながら、大量のガスを結晶成長に最適なガス組成に瞬時に切り換えることは困難である。したがって、結晶成長に最適なガス組成を瞬時に得るためには、少量のガスの切り換えによって、結晶成長に最適なガス組成を得ることができるようにすればよい。そして、このためには、キャリアガスが流れるガス通路を複数設け、そのうち１本のガス通路に流すキャリアガスの組成を変更することによって結晶成長に最適なガス組成を得るようにするのが有効である。
【００１６】
また、ガスの排出においては、ＭＯＣＶＤ装置に接続される、ガスを外部に排出するガス排出管の本数は限定され、基板の成長表面上のガス排出管に近い部分（下流）のガスの流速は大きくなり、ガス排出管から遠い部分（上流）のガスの流速は小さくなる。すなわち、基板表面の近傍において、反応ガスの流速が基板の成長表面上で不均一になるため、結晶成長の速度が不均一になり、エピタキシャル成長した膜の膜厚が不均一になってしまう。これを防止するためには、ガス排出管から遠い部分においても、近い部分においてもガスの流速が一定になるようにすればよい。そして、そのためには、サセプタの下流側のガス排出管にガス狭窄部を設けるのが有効である。この発明は、以上の検討に基づいて案出されたものである。
【００１７】
すなわち、上記目的を達成するために、この発明の第１の発明は、
１つの円周上に配置された複数のサセプタと、
サセプタに向けて反応ガスを供給するための複数のガス通路と、
サセプタを加熱するための加熱手段とを有する化学気相成長装置において、
複数のガス通路の少なくとも一つに、円周と同心の円周上にガス狭窄部が設けられている
ことを特徴とするものである。
【００１８】
この第１の発明において、好適には、複数のガス通路のすべてにガス狭窄部が設けられている。
【００１９】
この第１の発明において、具体的には、複数のガス通路はＩＩＩ族元素の原料ガス用の第１のガス通路とＶ族元素の原料ガス用の第２のガス通路とを含み、第１のガス通路と第２のガス通路とがガス狭窄部の下流で１０〜９０°の角度をなして合流するように構成されており、この合流地点は、ガス通路に流されるガスが十分に混合可能な限りサセプタに近づける。また、供給されるガスにＮＨ3 が含まれる場合には、付加反応を抑えるために、サセプタから合流地点までの距離は２〜１５ｃｍに選ばれ、好適には、１０ｃｍ以下に選ばれる。
【００２０】
この第１の発明において、複数のガス通路は、具体的には、ＩＩＩ族元素の原料ガス用の第１のガス通路と、Ｖ族元素の原料ガス用の第２のガス通路と、不活性ガスのキャリアガス用の第３のガス通路と、水素を含む不活性ガスのキャリアガス用の第４のガス通路とを含み、第３のガス通路と第４のガス通路とがサセプタの周辺で第１のガス通路および第２のガス通路の合流後のガス通路とほぼ平行に合流するように構成されている。
【００２１】
この第１の発明において、好適には、サセプタの周辺において、複数のガス通路の合流後のガス通路の断面積は、そのガス通路の上流側から下流側に向かって減少するように構成され、具体的には、合流後のガス通路を構成しているガス通路壁のうち、サセプタに対向しているガス通路壁の面をサセプタに対して傾斜させることによって、合流後のガス通路の断面積が上流側から下流側に向かって減少するように構成されている。
【００２２】
この発明の第２の発明は、
１つの円周上に配置された複数のサセプタと、
サセプタに向けて反応ガスを供給するための複数のガス通路と、
サセプタを加熱するための加熱手段とを有する化学気相成長装置において、
サセプタを設置するための複数の開口が設けられた円環状の回転板が複数のガス通路の一つのガス通路の通路壁の一部を構成する
ことを特徴とするものである。
【００２３】
この第２の発明において、典型的には、複数のサセプタが回転板の複数の開口に設置されたときにサセプタの下面はガス通路の通路壁の一部を構成し、好適には、回転板の下面とサセプタの下面とは同一面を構成する。
【００２４】
この第２の発明において、具体的には、サセプタが保持された熱絶縁性を有する回転板の回転によりサセプタが公転可能に構成されている。また、この第２の発明において、例えば、サセプタは外周部に第１のギアを有し、この第１のギアは化学気相成長装置に対して固定された第２のギアと連結されており、回転板の回転によって第１のギアが回転することにより、サセプタは自転可能に構成されている。また、第２のギアは、内周部にギアが設けられたリングや外周部にギアが設けられた円形板などで構成されている。
【００２５】
この第２の発明において、ガス流の滑らかな流れを維持するために、回転板の下面とサセプタの下面とはほぼ同一の平面上にある。
【００２６】
この発明の第３の発明は、
１つの円周上に配置された複数のサセプタと、
サセプタに向けて反応ガスを供給するための複数のガス通路と、
サセプタを加熱するための加熱手段とを有する化学気相成長装置において、
サセプタが、基板を設置する開口を有する基板保持部と、基板に熱を伝えて加熱する基板加熱部とから構成されている
ことを特徴とするものである。
【００２７】
この第３の発明において、典型的には、基板保持部は、下部に基板を保持するための突起部を有する。また、この第３の発明において、具体的には、基板加熱部はそれ自体の重量によって、基板保持部に設置された基板に接触固定されているとともに、基板保持部に対して着脱可能に設けられる。
【００２８】
この発明の第４の発明は、
１つの円周上に配置された複数のサセプタと、
サセプタに向けて反応ガスを供給するための複数のガス通路と、
サセプタを加熱するための加熱手段とを有する化学気相成長装置において、
加熱手段は、円環状の光源と、光源が発する光をサセプタに集光するための円環状の反射鏡とから構成されている
ことを特徴とするものである。
【００２９】
この第４の発明において、サセプタを効率よく加熱するために、円環状の反射鏡の半径方向の断面形状は、好適には、円環状の光源が一方の焦点に位置した楕円形状または円環状の光源が焦点に位置した放物線形状である。また、この第４の発明において、加熱手段とサセプタがおかれている反応系とは例えば石英からなる光通過板によって分離されており、加熱手段の内部およびサセプタと光通過板との間の部分は不活性ガスで満たされている。また、この第４の発明において、典型的には、光通過板のサセプタが存在する側の面に例えば不活性ガスを吹きつけることにより曇り止めを行う曇り止め手段をさらに有する。
【００３０】
この第４の発明において、具体的には、複数のサセプタを保持するための複数の開口が設けられた円環状の回転板を有し、この回転板上に内周面が光反射面を構成する半径の異なる２つの円筒が、回転板と同心に複数の開口を挟むようにして設けられているとともに、これらの２つの円筒の開口の存在する側の面に例えば金（Ａｕ）膜などの光反射膜が設けられている。
【００３１】
この発明の第５の発明は、
１つの円周上に配置された複数のサセプタと、
サセプタに向けて反応ガスを供給するための複数のガス通路と、
サセプタを加熱するための加熱手段と、
反応ガスを排気するガス排気手段とを有する化学気相成長装置において、
ガス排気手段が、排気ガス狭窄部を有する
ことを特徴とするものである。
【００３２】
この第５の発明において、典型的には、ガス排気手段は排気ガス狭窄部の下流側に、反応ガスを化学気相成長装置の外部に排出するための排気ガス管と接続された排気ガス溜部をさらに有する。
【００３３】
この第５の発明において、排気ガス狭窄部は、例えば、複数の微小な開口を有する薄板と溝とから構成されている。
【００３４】
この発明の第６の発明は、
１つの円周上に配置された複数のサセプタと、
サセプタに向けて反応ガスを供給するための複数のガス通路と、
サセプタを加熱するための加熱手段とを有する化学気相成長装置において、
サセプタがおかれる反応系と加熱手段とを分離する取り付けおよび取り外し可能な天板と、
天板を支持する天板支持手段とを有する
ことを特徴とするものである。
【００３５】
この第６の発明において、好適には、天板は、石英からなる部分とステンレス鋼などの金属からなる部分とが組み合わされて構成されている。
【００３６】
この第６の発明において、天板支持手段は、具体的には、サセプタを保持する回転板を回転させる回転手段の中心軸である。
【００３７】
この発明において、典型的には、ガス通路に流される反応ガスがサセプタに設置された基板の面と平行に流れるように構成されている。
【００３８】
上述のように構成されたこの発明の第１の発明によれば、複数のサセプタを１つの円周上に配置し、これらの複数のサセプタに反応ガスを供給するためのガス通路の、サセプタが配置された円周と同心の円周上にガス狭窄部を設けていることにより、反応ガスのガス通路における圧力損失をガス狭窄部における圧力損失より小さくすることができ、ガス狭窄部の上流側の圧力が下流側の圧力より高くすることができるので、反応ガスの圧力をガス狭窄部の周方向にわたって均一にすることができる。
【００３９】
また、この発明の第２の発明によれば、円環状の回転板がガス通路の通路壁を構成していることにより、ガス通路に反応ガスを流すときに、サセプタまでの反応ガスの流れを規定することができる。
【００４０】
また、この発明の第３の発明によれば、サセプタが、基板を保持する開口を有する基板保持部と、基板に熱を伝えて加熱する基板加熱部とから構成されていることにより結晶成長させる基板をピンなどを用いずに容易にサセプタに固定することができる。
【００４１】
また、この発明の第４の発明によれば、加熱手段が、円環状の光源と光源が発する光をサセプタに集光するための円環状の反射鏡とから構成されていることにより、サセプタのみを加熱することができる。
【００４２】
また、この発明の第５の発明によれば、反応ガスを排気するガス排気手段が、排気ガス狭窄部を有していることにより、反応ガスの圧力を排気ガス狭窄部の周方向にわたって均一にすることができる。
また、この発明の第６の発明によれば、サセプタがおかれている反応系と加熱手段とを分離する取り付けおよび取り外し可能な天板と、この天板を支持する天板支持部とを有していることにより、天板にかかる圧力を天板支持部にかけるようにすることができる。
【発明の効果】
【００４３】
この発明の第１の発明によれば、反応ガスの流れる通路にガス狭窄部が設けられていることにより基板の成長面に均一に反応ガスを流すことができるので、基板上に均質な結晶を均一の膜厚で成長させることができる。
また、この発明の第２の発明によれば、サセプタを設置するための複数の開口が設けられた熱絶縁性を有する円環状の回転板がガス通路の通路壁の一部を構成していることにより、基板の成長表面上に均質な結晶を均一の膜厚で成長させることができる。
また、この発明の第３の発明によれば、サセプタを、１枚の基板を保持する基板保持部と、基板に熱を伝えて加熱する基板加熱部とから構成していることにより、基板のみを加熱することができるので、熱効率が向上し、成長コストを下げることができる。
また、この発明の第４の発明によれば、加熱手段が、円環状の光源と、光源が発する光をサセプタに集光するための円環状の反射鏡とから構成されていることにより、サセプタのみを加熱することができるので、サセプタの加熱における熱効率を向上させることができる。
また、この発明の第５の発明によれば、ガス排気手段が、排気ガス狭窄部を有していることにより、あらゆる基板の成長表面上においてガスの流速を均一にすることができ、基板の成長表面上に均一に結晶を成長させることができる。
また、この発明の第６の発明によれば、取り付けおよび取り外し可能な天板とこの天板を支持する天板支持手段とを有していることにより、基板のサセプタへの取り付けおよびサセプタからの取り出しを容易に行うことができるとともに、天板の機械的強度を向上させることができる。
【発明を実施するための最良の形態】
【００４４】
以下、この発明の一実施形態について図面を参照しながら説明する。なお、以下の実施形態の全図においては、同一または対応する部分には同一の符号を付す。
【００４５】
図１はこの一実施形態による横型ＭＯＣＶＤ装置の全体の構成を示す。
【００４６】
図１に示すように、この一実施形態による横型ＭＯＣＶＤ装置は、ガスライン／ガス供給系１、ガス排出部２、回転駆動系３、サセプタ／回転円環板４、天板５および加熱装置６を有する。ガスライン／ガス供給系１は、例えばＩＩＩ族元素やＶ族元素などの原料ガスおよび不活性ガスなどのキャリアガスを反応部に供給するためのものである。ガス排出部２は反応後の排気ガスを外部に排出するためのものである。回転駆動系３は、サセプタ／回転円環板４を回転させるためのものである。天板５はサセプタ／回転円環板４が置かれる反応部と加熱装置６とを分離するためのものであり、この天板５の加熱装置６の直下の部分は加熱用の光を通過することができるようになっている。
【００４７】
図２は、ガスライン／ガス供給系１の半径方向の断面を示す。ガスライン／ガス供給系１は、結晶成長に用いられる原料ガスや結晶成長に直接寄与しないダミーガス（キャリアガス）をサセプタ７に載せられた基板８に供給するためのものである。このガスライン／ガス供給系１は、円筒部とその上部のつば状の平板部とからなる複数のガス通路壁９〜１３が中心軸Ｏ−Ｏを共通にして、相互にほぼ一定の間隔をおいて配置されて構成されている。そして、ガス通路壁９とガス通路壁１０との間の空間部分が例えばＩＩＩ族元素の原料ガスを流すための第１のガスライン１４を構成する。また、ガス通路壁１０とガス通路壁１１との間の空間部分が例えばＶ族元素の原料ガスを流すための第２のガスライン１５を構成する。また、ガス通路壁１１とガス通路壁１２との間の空間部分が例えばＮ2 ガスとＨ2 ガスの混合ガスを流すための第３のガスライン１６を構成する。また、ガス通路壁１２とガス通路壁１３との間の空間部分が例えばＮ2 ガスの不活性ガスを流すための第４のガスライン１７を構成する。ＩＩＩ族元素やＶ族元素の原料ガスおよびＮ2 ガスなどのダミーガスはそれぞれのガス通路壁１０〜１３の円筒部の側面に取り付けられるＶＣＲジョイントなどのガス流入端子（図示せず）から導入されるように構成されている。
【００４８】
また、第１のガスライン１４、第２のガスライン１５、第３のガスライン１６および第４のガスライン１７は、それらの上部でそれぞれのガス通路壁１０〜１３の上板部により上下にスタック構造をした水平流路となり、これらの水平流路にガスが導入されると、ガスがその水平流路の内部を放射状に流れるように構成されている。それぞれの水平流路の中間部分のそれぞれのガス通路壁１０〜１３の上板部上には中心軸Ｏ−Ｏと同心の円周上にそれぞれガス狭窄部１０ａ〜１３ａが設けられている。ここで、ガス狭窄部１０ａ〜１３ａは円周方向に沿って互いに分離して設けられている。ガス狭窄部１０ａの部分の円周方向に沿った断面を図３に示す。なお、ガス狭窄部１１ａ〜１３ａにおいても同様である。そして、ガスがこれらのガス狭窄部１０ａ〜１３ａを通過する際に、それらのガス狭窄部１０ａ〜１３ａの上流側のガスの圧力に対して、下流側のガスの圧力が１０Ｔｏｒｒ程度低くなるように構成されている。
【００４９】
第１のガスライン１４〜第４のガスライン１７のそれぞれの上板部の中間部分にガス狭窄部１０ａ〜１３ａが設けられていることにより、それぞれの第１のガスライン１４、第２のガスライン１５、第３のガスライン１６および第４のガスライン１７にガスを流す際に、水平流路の部分におけるガスの圧力の損失がガス狭窄部１０ａ〜１３ａにおけるガスの圧力の損失に比べて小さくなるため、ガスの圧力をガス狭窄部１０ａ〜１３ａの円周に亘って均一とすることができ、ガスを放射状に均一に流すことができる。
【００５０】
また、第１のガスライン１４と第２のガスライン１５とは、サセプタ７の周辺の上流側で角度をなして合流するように構成されている。ここで、合流している部分のガスラインの上下の幅は、合流していない部分での第１のガスライン１４の上下の幅と第２のガスライン１５の上下の幅との合計よりも小さくなるように構成されている。すなわち、第１のガスライン１４に流されるＩＩＩ族元素の原料ガスと、第２のガスライン１５に流されるＶ族元素の原料ガスとは、サセプタ７に供給される前、すなわち上流側で合流し、それらのガスの流れの断面積は下流側に向かって減少するようになっている。ここで、放射状に均一に流れるこれらの原料ガスを合流させたとしても、それらの原料ガスの流れの均一性は維持される。
【００５１】
このように、第１のガスライン１４と第２のガスライン１５とが角度をなし、ＩＩＩ族元素の原料ガスとＶ族元素の原料ガスとの合流後のガスラインの上下の幅が、それらの原料ガスの合流前のそれぞれのガスラインの上下の幅の合計よりも小さくなるようにしていることによりサセプタ７の上流側でＩＩＩ族元素の原料ガスとＶ族元素の原料ガスとを十分に混合させることができる。
【００５２】
ところで、第１のガスライン１４と第２のガスライン１５とのなす最適な角度は、これらが合流する地点からサセプタ７までの距離に依存する。すなわち、例えば第１のガスライン１４と第２のガスライン１５とが合流する地点からサセプタ７までの距離が短ければ、それらに流すＩＩＩ族元素およびＶ族元素の原料ガスを早く混合させるために角度を大きくしなければならず、その距離が長ければ角度を小さくしなければならない。このため、これらの第１のガスライン１４と第２のガスライン１５とのなす角度θは１０°〜９０°に選ばれ、この実施形態においては角度θは例えば３０°に選ばれる。
【００５３】
また、Ｖ族元素の原料ガスがＮＨ3 を含む場合には、このＮＨ3 がトリメチルガリウム（ＴＭＧ）やトリメチルアルミニウム（ＴＭＡ）などと付加反応をおこすことによって、結晶成長効率を低下させる例えば（ＮＨ3 ）2 Ｇａ（ＣＨ3 ）2 などの固体が生成するのを防止するために、ＩＩＩ族元素の原料ガスとＶ族元素の原料ガスとが合流した地点からサセプタ７までの距離は２〜１５ｃｍ、望ましくは２〜１０ｃｍに選ばれ、この実施形態においては例えば４ｃｍに選ばれる。
【００５４】
また、ダミーガスを流す第３のガスライン１６と第４のガスライン１７とは、例えば水平流路の外周部分のサセプタ７の下方で合流するように構成されており、ガス通路壁１３のサセプタ７に対向する面、すなわちサセプタ７の対向面は、ガスラインの下流に向かってその流路断面積が減少するように傾斜している。
【００５５】
ここで、ダミーガスを第３のガスライン１６および第４のガスライン１７に導入するのは、次のような理由による。すなわち、加熱されたサセプタ７の輻射熱により、サセプタ７の対向面は加熱されるが、サセプタ７に載せられた基板８の成長表面上にＩＩＩ族元素およびＶ族元素を結晶成長させる際に、ＩＩＩ族元素やＶ族元素の原料ガスがこのサセプタ７の対向面に接触すると、ＩＩＩ族元素やＶ族元素の原料がこの対向面に分解析出し、原料を無駄に使用することになり、原料効率の低下を招いてしまうので、これを防止するためである。また、例えばサセプタ７の周辺の温度を計測する場合には、この対向面の部分に温度計が設置され、原料がサセプタ７の対向面に分解析出するとその温度計測に支障が生じてしまうので、これを防止するためである。そして、第３のガスライン１６および第４のガスライン１７に不活性ガスなどのダミーガスを流して、原料ガスとサセプタ７の対向面との接触を防止するようにしていることにより、高濃度の原料ガスを流すことができ、原料の供給量を増加させることなく、結晶の成長速度の上昇を図ることができる。
【００５６】
また、ダミーガスを流す理由として、原料ガスとサセプタ７の対向面との接触の防止以外にも次のような理由もある。すなわち、一般にサセプタ７の下方で放射状に流れる原料ガスの流速は下流になるほど減少するが、この流速の減少によって放射状に流れる原料ガスの濃度境界層の厚さは増加し、基板８の成長表面においては原料ガスの下流ほど結晶の成長速度は減少してしまうので、これを防止するためである。具体的には、上述したように、サセプタ７の対向面をサセプタ７に対して傾斜させ、その対向面の近傍にダミーガスを流すことにより原料ガスを圧縮させ、下流になるほど流路断面積を小さくして、ガスの流速を下流に向かうにしたがって上昇させることにより、成長速度の減少を防ぎ、基板８の成長表面における成長速度の均一化を図る。
【００５７】
また、ダミーガスを第３のガスライン１６と第４のガスライン１７との２つのガスラインに流すのは、それぞれの第３のガスラインおよび第４のガスライン１７に流すダミーガスが次のような役割を果たすからである。すなわち、２つのガスラインのうちの第４のガスライン１７に流れるダミーガスは、サセプタ７の対向面に接触しながら流れ、全体のガスの流速を維持する役割を果たす。そのため、この第４のガスライン１７を流れるダミーガスは主に例えばＮ2 ガスなどの不活性ガスが用いられる。一方で、第３のガスライン１６に流れるダミーガスは原料ガスと接触しつつほぼ平行に流れ、その一部は原料ガスと混合することがあるため、原料ガスに最適なガス組成とする。すなわち、第３のガスライン１６に流すダミーガスの組成は、例えば、基板８の成長表面上にＡｌＧａＮ層を成長させる際にはＨ2 を主体とした組成とし、ＧａＩｎＮ層を成長させる際にはＮ2 を主体とした組成とする。このように、基板８の成長表面上に成長させる化合物半導体によって第３のガスライン１６に流すダミーガスの組成を最適化する。そして、ダミーガスを２つのガスラインに流し、成長させる化合物半導体によって一方のガスラインに流れるダミーガスの組成のみを変化させるようにしていることにより、１つのラインにおける組成の変更のみで、成長させる結晶に適したダミーガスを供給することができる。そのため、異なる結晶を成長させるたびに全てのダミーガスを交換する必要がなくなり、ダミーガスの交換による一次配管の供給圧力の変動を低減することができ、それぞれのガスラインの流量制御にかかる負担を大幅に低減することができる。
【００５８】
回転駆動系３およびサセプタ／回転円環板４は、サセプタ７を公転させるとともに自転させるためのものであり、この一実施形態においては、図４に示すように構成される。また、図５はこの一実施形態によるサセプタ７を示す断面図および平面図である。
【００５９】
図４に示すように、回転駆動系３およびサセプタ／回転円環板４は、可視光線および近赤外線を吸収しない熱絶縁性を有する材料、例えば石英からなる円環状の回転円環板２０が、中心軸Ｏ−Ｏの周りに回転可能に構成されている。また、この回転円環板２０の同心の円周上には、複数のサセプタ７を載せるための複数の円形の開口２０ａが設けられており、複数のサセプタ７がこれらの開口２０ａに着脱可能、かつ、これらの開口２０ａに対して回転可能に載せられるようになっている。また、これらの開口２０ａにサセプタ７を保持することにより、これらのサセプタ７と回転円環板２０との下面はガス通路壁９の滑らかな一面を構成し、原料ガスやダミーガスなどのガスを流す際には、ガスの流れを規定する役割を果たす。ここで、この回転円環板２０の寸法についての一例を挙げると、回転円環板２０の厚さを６ｍｍ、半径を２６０ｍｍとする。また、直径６３ｍｍの円形の開口２０ａが回転円環板２０の中心軸Ｏ−Ｏを中心とした半径１９０ｍｍの円周上にその中心が重ねられて形成されている。
【００６０】
図５Ａに示すように、サセプタ７は、基板保持部７ａと基板加熱部７ｂとからなり、これらはそれぞれ例えばＳｉＣからなる。この基板保持部７ａは、図５Ｂに示すように、基板８の形状および基板加熱部７ｂの形状に対応した開口７ｃが設けられた円環状をしている。また、基板保持部７ａの下部には、開口７ｃの部分にはみ出たフック７ｄ〜７ｆが例えば３か所の部分に設けられている。これらのフック７ｄ〜７ｆは、基板保持部７ａの半径方向に対して、それぞれ例えば厚さが０．５ｍｍ、幅が２ｍｍ、長さが１ｍｍである。そして、これらのフック７ｄ〜７ｆによって、開口７ｃの位置に基板８および基板加熱部７ｂを保持するように構成されている。すなわち、サセプタ７に基板８を保持する際には、基板保持部７ａの上方から成長表面を下側に向けた基板８を開口７ｃに落とし込み、フック７ｄ〜７ｆによって保持した後、基板加熱部７ｂを基板８上に載せる。この基板加熱部７ｂはそれ自体の重量によって基板８に押しつけられる。そのため、基板加熱部７ｂを加熱することにより、基板加熱部７ｂから基板８に熱が伝導し、基板８を加熱することができる。また、基板８をサセプタ７から取り出すときには、例えば真空ピンセットを用いて、基板加熱部７ｂを吸い上げて取り出した後、基板８を吸い上げて取り出すようにする。
【００６１】
また、図６に示すように、回転円環板２０の外側には横型ＭＯＣＶＤ装置に固定され内周にギア２１ａを有する円環状の自転用リング２１が設けられており、サセプタ７の外周に設けられたギア７ｇと噛み合ってサセプタ７が自転可能となるように構成されている。そして、回転駆動系３により回転円環板２０がその中心軸Ｏ−Ｏの周りに回転することによって、サセプタ７は回転円環板２０の中心軸Ｏ−Ｏの周りを公転するとともにサセプタ７自体の中心軸の周りに自転する。
【００６２】
このように、サセプタ７に成長表面を下側に向けた基板８を載置するようにしていることにより、基板８をサセプタ７に保持するために例えばねじやピンなどを使用することがないため、ねじやピンなどの突起に起因するガスの乱れやシャドー効果を防止することができるとともに、サセプタ７への基板８の取付けや取り出しを簡略化することができるので、基板８の汚染を防止することができる。
【００６３】
次に、図７に示すように、加熱装置６は、光源となる円環状の石英管ランプ３０と、石英管ランプ３０から出される赤外線をサセプタ７に集光するための円環状のランプハウス３１とがそれらの中心軸を共通にして構成されている。ここで、円環状のランプハウス３１の半径方向の断面の形状は、例えば放物線の形状をしており、円環状の石英管ランプ３０はこの放物線の焦点の位置に設けられている。また、このランプハウス３１の内周面は光反射面となっており、石英管ランプ３０が発する赤外線をこの光反射面で反射させて中心軸Ｏ−Ｏと平行に進め、サセプタ７に集光するように構成されている。ここで、サセプタ７は、加熱装置６の下方で光を通過する光通過板５ａを介して回転円環板２０の開口２０ａに載せられている。これらの加熱装置６とその下方のサセプタ７がおかれている反応系とは、光通過板５ａによって空間的に仕切られ分離されている。光通過板５ａは、加熱装置６の形状に対応しサセプタ７の直径よりやや大きな幅を有する円環状の石英板であり、横型ＭＯＣＶＤ装置における天板５の一部を構成している。また、回転円環板２０上には例えばモリブデン（Ｍｏ）からなる半径の異なる２つの円筒３２、３３がそれらの中心軸を回転円環板２０の中心軸Ｏ−Ｏと重ねつつ、半径方向にサセプタ７を挟むようにして設けられている。これらの２つの円筒３２、３３のそれぞれのサセプタ７側の面には加熱装置６からの赤外線をサセプタ７に向けて反射する例えばＡｕ膜からなる光反射膜３２ａ、３３ａが設けられている。これによって、２つの円筒３２、３３の部分に照射された赤外線はサセプタ７に向けて反射されるので、石英管ランプ３０から発せられたほとんどの赤外線は実効的にサセプタ７に照射され、サセプタ７の加熱の均一性および効率を向上させることができる。
【００６４】
また、サセプタ７と光通過板５ａとによって仕切られている空間が不活性ガスで満たされるように構成されているとともに、不活性ガスを光通過板５ａの下面に吹きつけるための不活性ガス導入管（図示せず）が設けられている。これは、結晶成長が行われている際に、サセプタ７の下方に流されるガスが、サセプタ７と回転円環板２０との摺動面の隙間からサセプタ７の上方に漏れる可能性があり、この漏れたガスが光通過板５ａに付着して曇り、光通過板５ａを透過する光量を減少させてしまうので、これを防止するためである。すなわち、不活性ガス導入管を通じて、不活性ガスを光通過板５ａの下面に吹きつけることにより、光通過板５ａの曇り止めを行い、加熱装置６からの一定の赤外線量を維持するようにする。
【００６５】
図８に示すように、ガス排出部２は、排気ガス狭窄部４０と排気ガス溜部４１と複数本の排気ガス管４２から構成されている。排気ガス狭窄部４０と排気ガス溜部４１とはサセプタ７の下流の部分に回転円環板２０と同心の円周上に設けられている。また、複数の排気ガス管４２は排気ガス溜部４１の外側で回転円環板２０と同心の円周上に等間隔に並べられ、排気ガス溜部４１と接続されて設けられている。ここで、例えば、排気ガス狭窄部４０は、ステンレス鋼などの金属からなり微小の穴が多数設けられたメッシュ状の薄板４０ａと溝４０ｂとから構成されている。ここで、メッシュ状の薄板４０ａに設けられた微小の穴の一個の直径は例えば０．３ｍｍであり、その面密度は例えば１個／ｍｍ2 である。また、溝４０ｂの寸法は例えば５×５ｍｍである。
【００６６】
この排気ガス狭窄部４０を設けるのは、ガスを流す際に排気ガス管４２から遠い部分（上流）でのサセプタ７の下方のガスの流速に対して、近い部分（下流）でのサセプタ７の下方のガスの流速が大きくなることによって、基板８の成長表面上におけるガスの流速が不均一になってしまうので、これを防止するためである。そして、このように排気ガス狭窄部４０を設けることにより排気ガスの圧力を排気ガス狭窄部４０の周方向にわたって均一にすることができる。したがって、あらゆる基板８の部分でガス排出を均一にすることができ、あらゆる基板８の成長表面上においてガスの流速を均一にすることができるので、結晶成長の均一性を向上させることができる。また、円周上に排気ガス溜部４１を設けることにより、排気ガス溜部４１に接続される排気ガス管４２の本数を少なくすることができる。
【００６７】
天板５は、図９に示すように、例えばステンレス鋼などの金属からなる円盤５ｂとこの円盤５ｂの外周に設けられた円環状の例えば石英からなる光通過板５ａと、光通過板５ａの外周に設けられた例えばステンレス鋼からなる円環状の金属板５ｃとから構成されている。光通過板５ａは、上述したように、上方に設けられた加熱装置６（図示せず）から発せられる赤外線を通過するように、加熱装置６の形状に対応した形状に構成される。この天板５は円盤５ｂの中心で天板支持部５０に支持されており、これによって天板５の上下方向の位置が固定されている。また、回転円環板２０およびサセプタ７は回転駆動系３によって回転可能に構成されているため、天板５にそれらの回転運動を伝えないようにするために、天板支持部５０にはベアリング（図示せず）が設けられている。
【００６８】
また、基板８をサセプタ７から取り出すときには、まず、加熱装置６の石英管ランプ３０と天板５とをともに上方に引き上げる。次に、真空ピンセット（図示せず）を用いて、基板加熱部７ｂを吸い上げて取り出した後、基板８を吸い上げて取り出す。
【００６９】
以上のように、天板５が、例えばステンレス鋼からなる円盤５ｂや金属板５ｃと石英からなる光通過板５ａとから構成され、横型ＭＯＣＶＤ装置の中心軸に設けられた天板支持部５０によって支持されていることにより、横型ＭＯＣＶＤ装置における反応部が減圧されたことによって天板５に圧力がかかった場合においても、十分な機械的強度を得ることができる。
【００７０】
次に、上述のように構成されたこの一実施形態による横型ＭＯＣＶＤ装置において基板８の成長表面上にＧａＮを成長させる方法について説明する。
【００７１】
いま、平板５と加熱装置６とを横型ＭＯＣＶＤ装置から取り外した状態で、すでに述べた方法によって所定位置に配置された各サセプタ７に複数の基板８を載せる。この状態では、サセプタ７と天板５との間の空間部分はＮ2 ガスなどの不活性ガスで満たされている。次に、加熱装置６とともに天板５をかぶせた後、回転駆動系３に所定の方法によって動力を伝え、回転円環板２０を所定の回転数で回転させる。これによって、複数のサセプタ７は公転するとともにそれ自体の中心軸の周りに自転する。また、加熱装置６によってサセプタ７を所定の温度まで加熱する。
【００７２】
次に、図２に示すように、ガス流入端子（図示せず）を通じて第３のガスライン１６にダミーガス（キャリアガス）として例えばＮ2 ガスとＨ2 ガスとの混合ガスを導入するとともに、第４のガスライン１７にダミーガスとして例えばＮ2 ガスの不活性ガスを導入した後、同様にしてガス流入端子を通じて、第１のガスライン１４にＧａ原料として例えばＴＭＧ（Ｇａ（ＣＨ3 ）3 ）を含む原料ガスを導入するとともに、第２のガスライン１５にＮ原料として例えばＮＨ3 を含む原料ガスを導入する。ここで、第３のガスライン１６に導入されるダミーガスはＧａＮの結晶成長に最適なダミーガスの組成となっている。これらの原料ガスおよびダミーガスはそれぞれの第１のガスライン１４〜第４のガスライン１７の水平流路を放射状に均一に流れ、それぞれガス狭窄部１０ａ〜１３ａを通過した後、サセプタ７の上流側でＩＩＩ族元素の原料ガスとＶ族元素の原料ガスとが例えば３０°の角度をなして合流する。次に、サセプタ７の下方で第１のガスライン１４と第２のガスライン１５に流されている原料ガスの合流後の原料ガスと第３のガスライン１６および第４のガスライン１７に流されているダミーガスとがほぼ平行に合流する。これによって、サセプタ７の下方でＴＭＧとＮＨ3 とが熱分解して反応し、各サセプタ７に設置されたそれぞれの基板８の成長表面上にＧａＮが成長される。そして、図８に示すように、基板８上の成長表面上に堆積しなかった材料や反応生成物を含んだ原料ガスとダミーガスとからなる排気ガスは排気ガス狭窄部４０を通過して、一旦、排気ガス溜部４１に溜められた後、排気ガス管４２を通じて外部に排出される。
【００７３】
ＧａＮの結晶成長が終了した後、加熱装置６による加熱を停止しつつ、原料ガスおよびダミーガスの導入を停止させ、続いて、回転円環板２０の回転を停止させる。次に、天板５および加熱装置６をともに上方に引き上げて横型ＭＯＣＶＤ装置から取り外した後、複数の例えば真空ピンセットを用いてサセプタ７から結晶成長終了後の基板８を吸い上げて取り出す。
【００７４】
なお、上述においては基板８上にＧａＮの結晶を成長させたが、基板８上に成長させる化合物半導体によってＩＩＩ族元素の原料ガスおよびＶ族元素の原料ガスは任意に変えることができ、第３のガスラインに導入されるダミーガスはこれらのＩＩＩ族元素およびＶ族元素の原料ガスに最適なガスに変えるようにする。ここで、第４のガスラインに導入されるダミーガスは常に不活性ガスとしておく。
【００７５】
以上説明したように、この一実施形態によれば、基板８の成長表面上に均一に均質な結晶を成長させるために最適なガス組成および最適な成長条件を容易に設定することができる多数枚基板対応の横型ＭＯＣＶＤ装置を得ることができる。
【００７６】
以上、この発明の一実施形態について具体的に説明したが、この発明は、上述の実施形態に限定されるものではなく、この発明の技術的思想に基づく各種の変形が可能である。
【００７７】
例えば、上述の一実施形態において挙げた数値、材料、構造はあくまでも例に過ぎず、必要に応じてこれと異なる数値、材料、構造を用いてもよい。
【００７８】
具体的には、例えば、上述の一実施形態においては、ガス狭窄部１０ａ〜１３ａは円周方向に沿って互いに分離して設けられているが、このガス狭窄部１０ａ〜１３ａの構造として、スリット状のものや微粒子の焼結体などを用いてもよい。また、例えば、上述の一実施形態においては、ガス流入端子をガス通路壁１０〜１３の円筒部の側面に取り付け、それらのガス流入端子を通じて原料ガスやダミーガスをそれぞれの第１のガスライン１４〜第４のガスライン１７に導入するようにしているが、それぞれの第１のガスライン１１〜第４のガスライン１４の水平流路に直接パイプなどを接続して原料ガスやダミーガスを導入するようにしてもよく、このときには、原料ガスやダミーガスが水平流路においてより均一に放射状に流れるようにガス狭窄部１０ａ〜１３ａを最適化して設計することができる。
【００７９】
また、例えば、上述の一実施形態においては、サセプタ７としてＳｉＣ製のものを用いているが、ＳｉＣをコートしたカーボン製のものを用いてもよい。
【００８０】
また、例えば、上述の一実施形態においては、横型ＭＯＣＶＤ装置に対して固定されたサセプタ７を自転させるための円環状の自転用リング２１が回転円環板２０の外周に設けられ、ギア２１ａがその自転用リング２１の内周に設けられているが、サセプタ７を自転させるための、外周にギアが設けられた円盤を回転円環板２０の内周の部分に設けるようにしてもよく、この場合には、サセプタ７の外周に設けられたギア７ｇと円盤の外周に設けられたギアとを噛み合わせつつ円盤の外周に沿って、サセプタ７を移動させることによってサセプタ７を自転させることができる。また、例えば、上述の一実施形態においては、ギア７ｇとギア２１ａとが直接噛み合っているが、ギア７ｇとギア２１ａとの間に第３のギアを設け、ギア７ｇとギア２１ａとをこの第３のギアを介して連結させるようにしてもよく、この場合にも、回転円環板２０を回転させることにより、サセプタ７を自転させることができる。また、例えば、上述の一実施形態においては、回転円環板２０を回転させる駆動方法として、回転円環板２０の内周の部分の回転駆動系３に動力を伝える方法を採用しているが、回転円環板２０の外周に動力を伝え回転させる方法を採用することも可能である。
【００８１】
また、例えば、上述の一実施形態においては、ランプハウス３１の半径方向の光反射面の断面の形状が放物線であるが、この断面の形状を放物線にする代わりに楕円としてもよい。この場合には、円環状の石英管ランプ３０は楕円の一方の焦点に設けられ、他方の焦点がサセプタ７の上方数ｃｍの位置にくるようにする。これによっても、円周上に配置された複数のサセプタ７を均一に加熱することができる。また、回転円環板２０上に光反射板を設置することも可能であり、このようにすることによりサセプタを加熱する際の加熱効率をさらに高めることができる。
【００８２】
また、例えば、上述の一実施形態において、排気ガス狭窄部４０の溝４０ｂの部分と排気ガス溜部４１の部分との間に、排気ガス狭窄部４０と同心の円周上に、複数の穴を、等間隔に並べて設けるようにしてもよい。このとき、穴の直径を例えば２０ｍｍとし、複数の穴と穴との間隔を例えば４０ｍｍとする。
【図面の簡単な説明】
【００８３】
【図１】この発明の一実施形態による横型ＭＯＣＶＤ装置の構成を示す略線図である。
【図２】この発明の一実施形態によるガスライン／ガス供給系を示す半径方向の断面図である。
【図３】この発明の一実施形態によるガス狭窄部の円周方向に沿った断面図である。
【図４】この発明の一実施形態によるサセプタが設置された回転円環板を示す断面図である。
【図５】この発明の一実施形態によるサセプタを示す平面図および断面図である。
【図６】この発明の一実施形態によるサセプタおよび自転用リングを示す平面図である。
【図７】この発明の一実施形態による加熱装置を示す断面図である。
【図８】この発明の一実施形態によるガス排出部の断面図である。
【図９】この発明の一実施形態による天板を示す断面図である。
【符号の説明】
【００８４】
１・・・ガスライン／ガス供給系、２・・・ガス排出部、３・・・回転駆動系、４・・・サセプタ／回転円環板、５・・・天板、６・・・加熱装置、７・・・サセプタ、８・・・基板、２０・・・回転円環板
【図１】
2006287256.tif 000003
【図２】
2006287256.tif 000004
【図３】
2006287256.tif 000005
【図４】
2006287256.tif 000006
【図５】
2006287256.tif 000007
【図６】
2006287256.tif 000008
【図７】
2006287256.tif 000009
【図８】
2006287256.tif 000010
【図９】
2006287256.tif 000011